(57)【特許請求の範囲】
【請求項１】
ＷＣ、ＴｉＣ、ＴｉＮ、Ｍｏ2Ｃ、ＴａＣ、ＮｂＣ、Ｃｒ3Ｃ2またはＶＣの中から選択される少なくとも一種以上のセラミックス成分と、Ｆｅ、ＮｉまたはＣｏの中から選択される少なくとも一種以上の金属成分とを含み、かつ、金型全体でのセラミックス量が、７０ｗｔ％≦ＷＣ＋ＴｉＣ＋ＴｉＮ＋Ｍｏ2Ｃ＋ＴａＣ＋ＮｂＣ＋Ｃｒ3Ｃ2＋ＶＣ≦９７ｗｔ％に設定される複合材で構成されるとともに、
金型内部から金型表面に向かうに従って、前記複合材中の前記金属成分の割合が漸減し、
前記金型表面における前記金属成分の割合が０．１ｗｔ％〜８ｗｔ％であり、かつ、前記金型内部における前記金属成分の割合が７ｗｔ％〜４０ｗｔ％であることを特徴とする複合材製鍛造金型。
【請求項２】
請求項１記載の鍛造金型において、前記複合材中の前記金属成分として、Ｍｎ、Ｃｒ、ＶまたはＭｏがさらに添加されることを特徴とする複合材製鍛造金型。
【発明の詳細な説明】
【０００１】
【発明の属する技術分野】
本発明は、セラミックス成分と金属成分とを含む複合材で構成される複合材製鍛造金型に関する。
【０００２】
【従来の技術】
一般的に、鍛造による加工は、短時間の加工作業で素材から製品形状に近似した半製品形状を得ること、あるいは所望の製品形状を得ることができるため、生産性の高い加工法として広く採用されており、種々の材質の金属の加工に用いられている。
【０００３】
この種の鍛造加工では、ワーク（素材）を金型内に配置して大きな力を作用させることにより、その応力を介して前記ワークを成形および加工するため、前記金型自体には非常に大きな力が作用している。さらに、加工速度が速くかつ衝撃荷重も大きいため、金型材質としては、耐摩耗性に優れるとともにワークの凝着かじり等が発生しないように高硬度と高強度並びに高靱性が要求されている。特に、最近、鍛造製品の低コスト化および高付加価値化の要求が強くなり、金型に作用する応力を増加させる傾向にあって、より強靱で耐摩耗性の高い金型が求められている。
【０００４】
この場合、熱間および温間鍛造では、耐酸化性や耐熱性が要求されており、この分野で一般的な金型材としては、主にＳＫＤ材やＳＫＨ材が用いられており、超硬材はほとんど使用されていない。これは、衝撃応力により金型材が簡単に破損したり割れたりし、要求特性を満足することができないからである。しかしながら、ＳＫＤ材やＳＫＨ材等は温度の上昇に伴って硬度の低下や強度の低下が大きいため、さほど大きな応力を作用させることができないという問題が生じている。
【０００５】
一方、冷間鍛造では、素材を別工程で切断、なまし、潤滑処理し、ナックル機構やリンク機構により衝撃を緩和させて衝突スピードを略５０ｍｍ／ｓ〜４００ｍｍ／ｓの中衝突程度に設定し、成形や加工が行われている。この分野に使用される金型（パンチやダイ）には、硬くかつ耐摩耗性の高い超硬合金製のものが多く用いられており、ＳＫＤ材やＳＫＨ材等で焼きばめされている。この種の金型では、約数十万ショットに耐え得ることができ、鉄系材の場合の数千ショット〜数万ショットに比べて１０倍乃至それ以上の型寿命を有している。しかしながら、工程や機器管理を厳密に行わないと、型割れが惹起したり寿命が極度に短くなる等の不具合が生じてしまう。従って、より強靱でかつ耐摩耗性の高い金型材が求められている。
【０００６】
耐摩耗性の改善として、例えば、硬質被膜コーティングを行うことがあるが、ＰＶＤでは、被膜の素地との密着性の問題が指摘されている。また、ＣＶＤでは、耐焼き付け性および耐摩耗性は向上するものの、処理面に亀裂や脆化が発生し、強度的には３０％程度低下するという問題点がある。
【０００７】
【発明が解決しようとする課題】
上記のように、鍛造金型として要求される特性は、耐衝撃性、耐摩耗性、高圧縮強度、高引っ張り強度、高靱性、高剛性、耐熱性、高熱伝導性および低熱膨張性等である。これらの諸特性を均質複合材乃至は超硬材を用いて改善しようとすると、金属量を増加させたり減少させたりする手法や、セラミックス粒子の大きさを微粒化したり粗粒化したりする手法等、互いに相反する手法を採らなければならない。
【０００８】
例えば、耐衝撃性の観点からは、セラミックス粒子を粗大化して金属量を増加させることが必要であるが、これにより耐摩耗性の他、耐熱性および剛性等も低下してしまう。その際、金属量を少なくし、セラミックス粒子を微粒化すると、耐摩耗性、剛性および耐熱性等は向上するものの、耐衝撃性が大きく損なわれ、金型が簡単に破壊してしまうおそれがある。従って、現実的にはこれらの諸特性を満足する鍛造金型は実用に供されておらず、補強による対処や表面処理による対処等により対応しているだけである。
【０００９】
そこで、実際に鍛造加工を行う金型表層近傍が高硬度でかつ耐摩耗性を有するとともに、金型内部が高強度を有する金型の開発を検討したところ、本出願人による特許第２５９３３５４号や特開平８−１２７８０７号公報等に開示されている「セラミックス粉末と金属成分とを含む傾斜機能を有する複合材」を応用することを見い出した。
【００１０】
すなわち、本発明は、表面が高硬度で内部に向かうに従って靱性や強度等の物性が向上する傾斜機能を有する複合材製鍛造金型を提供することを目的とする。
【００１１】
【課題を解決するための手段】
本発明に係る複合材製鍛造金型では、セラミックス成分と金属成分とを含む複合材で構成されるとともに、金型内部から金型表面に向かうに従って、前記複合材中の前記金属成分の割合が漸減している。ここで、セラミックス成分は、ＷＣ、ＴｉＣ、ＴｉＮ、Ｍｏ2Ｃ、ＴａＣ、ＮｂＣ、Ｃｒ3Ｃ2またはＶＣの中から選択される少なくとも一種以上であり、金属成分は、Ｆｅ、ＮｉまたはＣｏの中から選択される少なくとも一種以上である。また、金型全体でのセラミックス量は、７０ｗｔ％≦ＷＣ＋ＴｉＣ＋ＴｉＮ＋Ｍｏ2Ｃ＋ＴａＣ＋ＮｂＣ＋Ｃｒ3Ｃ2＋ＶＣ≦９７ｗｔ％に設定される。そして、金型表面における金属成分の割合は０．１ｗｔ％〜８ｗｔ％であり、かつ、金型内部における金属成分の割合は７ｗｔ％〜４０ｗｔ％である。
【００１２】
すなわち、金型は、内部から表面に向かうに従って金属量が漸減する層と、金属が集積する層と、金属が大きく減少して略セラミックス組成となる層との三層が有機的に結びついている。このため、金型表面近傍は金属が低減された高硬質層となり、この表面近傍から内方に向かって金属の漸減乃至は漸増する傾斜層となり、さらに内部は初期状態よりも金属量の増加した高強度および高靱性層となる。従って、応力の伝藩も漸次緩和されて大きな応力に対する抵抗力が増大することになる。強度については、３０％〜５０％、靱性については２００％〜３００％以上の改善が図られる。これにより、型寿命の向上が図られるとともに、製品精度を確実に維持することが可能になる。
【００１３】
【発明の実施の形態】
図１は、本発明の実施形態に係る複合材製鍛造金型１０の縦断面説明図である。鍛造金型１０は、後方押し出し成形を行うものであり、下型を構成する固定型１２と、上型を構成する可動型１４とを備え、この固定型１２には、ダイ取り付け本体１６にナット部材１８を介してプレッシャリング２０およびダイ２２が締め付け支持されている。ダイ２２の中央部にはダイリング２４が固定されており、このダイリング２４には製品用キャビティ２６が形成されている。キャビティ２６には、プレッシャリング２０内を貫通してノックアウトピン２８が摺動自在に配置される。
【００１４】
可動型１４は、パンチ取り付け本体３０を備え、このパンチ取り付け本体３０には、パンチガイド３２およびナット部材３４を介してパンチ３６が取り付けられている。ダイリング２４、ノックアウトピン２８およびパンチ３６は、セラミックス成分と金属成分とを含む複合材で構成されている。
【００１５】
図２に示すように、ダイリング２４は、表面である外周面および内周面にセラミックスリッチなセラミクッス部４０ａ、４０ｂが設けられるとともに、前記セラミックス部４０ａ、４０ｂの内部側に傾斜部４２ａ、４２ｂを介して金属リッチな金属部４４が設けられる。傾斜部４２ａ、４２ｂは、金属部４４からそれぞれ外表面および内表面に向かうに従って金属成分の割合が漸減している。
【００１６】
図３および図４に示すように、ノックアウトピン２８およびパンチ３６は、内部に金属リッチな金属部４６ａ、４６ｂが設けられるとともに、表面にはセラミックスリッチなセラミックス部４８ａ、４８ｂが設けられる。金属部４６ａ、４６ｂとセラミックス部４８ａ、４８ｂとの間には、内部から表面に向かうに従って金属成分の割合が漸減する傾斜部５０ａ、５０ｂが設けられる。
【００１７】
複合材中の金属成分は、低融点金属であるアルミニウム（Ａｌ）およびマグネシウム（Ｍｇ）を除く殆どの金属を主成分としており、実用的には周期表のＶＩＩＩ族元素の鉄（Ｆｅ）、ニッケル（Ｎｉ）またはコバルト（Ｃｏ）から選ばれる少なくとも一種以上であり、必要に応じてマンガン（Ｍｎ）、クロム（Ｃｒ）、バナジウム（Ｖ）またはモリブデン（Ｍｏ）等が、物性や特性の向上等を図るために混入される。
【００１８】
複合材中のセラミックス成分は、炭化タングステン（ＷＣ）、炭化チタン（ＴｉＣ）、窒化チタン（ＴｉＮ）、炭化２モリブデン（Ｍｏ2 Ｃ）、炭化タンタル（ＴａＣ）、炭化ニオブ（ＮｂＣ）、炭化クロム（Ｃｒ3 Ｃ2 ）または炭化バナジウム（ＶＣ）の中から選択される少なくとも一種以上を主体とするものである。
【００１９】
セラミックス量は、７０ｗｔ％≦ＷＣ＋ＴｉＣ＋ＴｉＮ＋Ｍｏ2 Ｃ＋ＴａＣ＋ＮｂＣ＋Ｃｒ3 Ｃ2 ＋ＶＣ≦９７ｗｔ％に設定され、残部が金属である。これらセラミックス成分の粒度は、平均粒径がサブμｍの超微粒子組成から３０μｍ程度の範囲内で使用可能である。
【００２０】
本実施形態では、セラミックス粒子が焼結による緻密化の前段階として、あるいは緻密化と同時に急激に成長するような粒成長促進剤を原子に近い大きさで加え、その濃度を制御することによって粒子の成長とそれに伴う粒子再配列および金属濃度の勾配とを惹起させるものである。従って、初期状態のセラミックス粒子の大きさが小さいほど、粒成長促進剤の効果が大きくなって成長度合いも大きくなる一方、初期状態のセラミックス粒子の大きさが大きいほど、この成長度合いが小さくなる。
【００２１】
そこで、これらの成長に伴う高硬質層部の形成、金属が漸減する傾斜機能層の形成および金属量の増加する高強度かつ高靱性層の形成が効果的に行われる条件として、セラミックス成分の平均粒径が０．３μｍ〜３０μｍに設定される。平均粒径が０．３μｍ未満の粉末原料は、相当に高価であって実質的に使用することが困難である一方、３０μｍを超える粉末原料では、セラミックス粒子の成長が１０倍に満たないために特性の向上がさほど図られず、またコストも高くなってしまう。
【００２２】
複合材中の金属成分およびセラミックス成分は、使用条件等によって適宜選択されたり、それぞれの量が変更されたりする。例えば、非磁性化、ワークとの反応防止または反応抑制、耐熱性の向上、剛性および耐摩耗性の向上等を図る目的から、金属成分としてニッケルを主体にすることや、セラミックス成分の炭化チタン、窒化チタン、炭化クロムまたは炭化バナジウムの添加や除去が行われる。
【００２３】
セラミックス成分が９７ｗｔ％を超えると、金属成分の量が少なすぎて強度的に不十分となり、従来の材料と比べても引っ張り強度に差異が見られない。しかも、鍛造金型１０の使用中にエッジ部にチッピング等が発生し易く、実用に供することが難しい。ここで、セラミックス成分が９７ｗｔ％であると金属成分が３ｗｔ％になるが、内部は７ｗｔ％以上の金属成分でかつ表面が０．３ｗｔ％〜１．５ｗｔ％の金属成分となり、高剛性を有し高強度および高靱性な鍛造金型１０を得ることができる。
【００２４】
セラミックス成分は、より好ましくは９５ｗｔ％とすればよく、その際、表面の金属成分は０．３ｗｔ％〜２ｗｔ％となる。このため、高剛性、高耐摩耗性および高耐熱性を有するとともに、内部の金属成分が１０ｗｔ％程度となって強度および靱性に優れ、現状の超硬材（現状材）を凌ぐ特性を有することが可能になる。一方、セラミックス成分が７０ｗｔ％未満では、金属量が多くなって物性等が飽和してしまい、耐摩耗性、剛性および耐食性等が劣化してしまう。
【００２５】
従って、セラミックス成分が７０ｗｔ％〜９７ｗｔ％の範囲内であれば、表面の金属量が０．１ｗｔ％〜８ｗｔ％となり、しかも内部金属量が７ｗｔ％〜４０ｗｔ％程度となる。これにより、耐摩耗性、熱伝導度、強度、剛性および耐衝撃性等の殆どの値が現状材を大きく上回るという効果が得られる。
【００２６】
金属量が漸減あるいは漸増する傾斜部４２ａ、４２ｂ、５０ａおよび５０ｂの厚さは、数百μｍ以上、好ましくは０．３ｍｍ以上必要である。すなわち、熱の発生や応力の発生によって作用する熱応力や負荷応力を緩和するために、鍛造金型１０の設計上の要請があるからである。例えば、熱応力について説明すると、金属量と熱伝導および粒子の大きさと熱伝導はそれぞれ相関を有しており、発生する熱応力が熱伝達の勾配であることから、傾斜部４２ａ、４２ｂ、５０ａおよび５０ｂの厚さが変化すれば、発生する熱応力そのものも変化する。このため、厚さが数μｍ〜数十μｍでは、発生する熱応力や加工時に生ずる応力の緩和量が小さくなってしまい、耐久性の向上を図ることはできない。
【００２７】
鍛造金型１０を構成するダイリング２４、ノックアウトピン２８およびパンチ３６の表面硬度は、ＨＲＡ８８以上に設定される。ＨＲＡ８８未満では表面への金属の露出割合が多くなり、ワークと鍛造金型１０との摩擦係数（μ）が高くなってしまう。これにより、発熱の増大や発生する応力や金型への負荷応力の増大を招いてしまい、凝着が惹起されるとともにワークの表面荒れの他、鍛造金型１０自体の摩耗が発生し易くなってしまう。従って、表面硬度をＨＲＡ８８以上、好ましくはＨＲＡ９０以上に設定すれば、得られる製品の面粗さや精度が有効に向上するとともに、鍛造金型１０の寿命も向上するという効果がある。
【００２８】
粒成長促進剤は適宜選択されるものであり、例えば、ニッケルが用いられる場合、金属成分を１０ｗｔ％としかつセラミックス成分を単純な炭化タングステンのみとした場合であっても、金型表面硬度をＨＲＡ９３以上とすることができる。さらに、セラミックス成分の一部を炭化チタンや窒化チタン等と置換したり、粒成長促進剤をマンガン、クロム、チタンまたはアルミニウムに変えたりすることにより、表面硬度がＨＲＡ９６近くにもなる。これらの値は、セラミックス等の硬質被膜コーティングを施した値以上となり、表面金属量も殆どない状態にすることができる。その際、金型表面に硬質セラミックスコーティングを施せば、従来の超硬材や複合材の金型に比べて表面の金属量が大きく減少しているため、前記硬質セラミックスコーティングの密着性を一挙に向上させることが可能になる。
【００２９】
この場合、本実施形態では、複合材の構成成分であるセラミックス成分が焼結工程で粒子成長し易いような添加剤を原子に近い大きさ、例えば、イオン溶液として含浸により供給している。このため、粒成長促進剤の濃度勾配を乾燥工程や、含浸の際の溶媒の蒸発速度条件や、浸積時間等の条件および焼結時の雰囲気管理や温度管理等によって調整している。これにより、ダイリング２４、ノックアウトピン２８およびパンチ３６の形状に沿って高硬質層であるセラミックス部４０ａ、４０ｂ、４８ａおよび４８ｂや、金属が漸増あるいは漸減する傾斜部４２ａ、４２ｂ、５０ａおよび５０ｂを形成することができる。従って、機能および性能が向上して耐久性に優れる鍛造金型１０を得ることが可能になる。
実施例１
実施例１では、平均粒径が２．２μｍの炭化タングステン（ＷＣ）粉末を８９ｗｔ％と、平均粒径が２μｍの炭化ニオブ（ＮｂＣ）を２ｗｔ％と、平均粒径が２．４μｍの炭化タンタル（ＴａＣ）を１ｗｔ％と、平均粒径が０．８μｍの金属コバルト（Ｃｏ）を８ｗｔ％との組成で用意し、有機溶媒を媒液としてボールミルにより７２時間十分に混合した。これは、ＪＩＳ分類におけるＫ−１０乃至Ｖ−１０、２０の組成に相当するものである。
【００３０】
また、通常の超硬製金型組成材として、平均粒径が３μｍの炭化タングステンと平均粒径が０．８μｍの金属コバルトとを、それぞれ９５ｗｔ％〜７０ｗｔ％および５ｗｔ％〜３０ｗｔ％の範囲内で構成し、同様な混合条件によって十分に混合した。
【００３１】
上記混合後、含有する有機溶媒の液分が９％になるように調整し、成形用バインダの影響を回避するためにバインダレスで、金型内静水圧加圧成形法により１００ＭＰａの成形圧力にて焼結後の直径が１８ｍｍでかつ長さが１５０ｍｍになるように成形体を成形した。焼結後の片面取り代は、０．１ｍｍ〜０．２ｍｍに設定している。成形体は、窒素ガス中において５０Ｐａの成形圧力にてこの成形体に残存する有機溶媒を除去した後、９００℃で３０分間の仮焼成を行い、仮焼成体を得た。成形体含浸時の破壊を防ぐためである。
【００３２】
次いで、粒成長促進剤として取り扱い性、利便性および安全性等を考慮し、１０％濃度のＮｉ塩水溶液を用意し、これに仮焼成体を浸漬した後に１３０℃の排気型熱風乾燥で十分乾燥し、前記仮焼成体内におけるニッケル濃度の傾斜化を図った。そして、窒素ガス流通下で、５０Ｐａの加圧下に１４００℃で１．５時間保持し、焼結体を得た。なお、表面層の影響を除去するために、焼結体の表面層を片面０．１ｍｍ〜０．２ｍｍだけ除去し、試験材を得た。
【００３３】
一方、Ｎｉイオン濃度を変更させた溶液を仮焼成体に含浸させたものを用意し、これらを粉体中に埋設して水分の急激な蒸発による濃度差が生じないようにしたものを調整し、同様に焼結および加工を施して試験材を得た。
【００３４】
そこで、得られた試験材の内、炭化ニオブおよび炭化タンタルを配したコバルトが８ｗｔ％の試験材の硬質層は、加工前が０．３ｍｍ〜０．４ｍｍであって加工後が０．２ｍｍ〜０．３ｍｍ程度となり、その表面硬度がＨＲＡ９３．４となった。この値は、硬質被膜コーティングを施したものに近い値であり、そのまま金型素材として使用することが可能である。
【００３５】
図５は、試験材（焼結体）の表面から内部に向かって変化する硬度の値が示されている。これにより、硬度は、焼結体内部に向かって金属イオンが増加するのに伴って漸減し、この硬度の変化量はＨＲＡ６程度と非常に大きなものとなった。さらに、この硬度の減少から傾斜機能層の厚さが約８ｍｍであることが検出された。この試験材では、表面の金属量が面積率で３％程度であり、最初の組成状態から比べると１／７〜１／８に低減している。中央部の金属量は面積率で２６％にも及び、初期状態と比べて２倍以上となっていた。
【００３６】
次に、試験材の断面を顕微鏡や電子顕微鏡等により観察し、粒子の大きさを測定したところ、図６および図７に示す結果が得られた。図６に示す試験材は炭化ニオブ等を含有する試験材であり、表面近くの粒子の大きさが４倍〜５倍程度に成長していた。一方、図７では、同一のコバルト量でセラミックス成分が炭化タングステンのみであるＷＣ−８Ｃｏの組成の試験材を用いており、その表面近くの粒子が３０μｍ〜４０μｍにも成長しており、粒子の大きさが１０倍〜１３倍程度となっていた。
【００３７】
図６および図７に示すように、粒子の大きさは金属量の増加と共に漸減し、中央部では殆ど粒成長しておらず、初期状態での粒度のままであった。なお、炭化ニオブや炭化タンタルを加えたものに比べて、単純組成のＷＣ−８Ｃｏの粒成長が著しいのは、これらの添加粉末が粒成長を抑制しているからである。
【００３８】
図８は、粒成長促進剤であるＮｉイオン濃度を１０％にし、複合材に含まれる金属コバルト量を変えて調整するとともに、Ｎｉイオンの含浸を行うもの（試験材）と含浸を行わないもの（現状材）とにおいて、抗折強度を比較する実験を行った結果である。対象試料は炭化ニオブ等を含むものである。Ｎｉ含浸の試験材では、含浸後に粉体中に埋設してイオン濃度の移動を抑制し均質体組成を構成している。この試験材では、現状材に比べて抗折強度が有効に向上している。すなわち、通常、粒成長することにより強度の低下が惹起されるが、原子に近い大きさで粒成長剤を加えることにより、逆に強度の向上が図られたからである。
【００３９】
図９は、粒成長促進剤であるＮｉイオン濃度を変化させ、複合材組成をコバルトが８ｗｔ％と一定として試験材の硬度を測定した結果である。これにより、図８と同様に、Ｎｉイオン量の極大の存在が示唆されている。
【００４０】
図１０は、粒成長促進剤であるＮｉイオン濃度を１０％と一定にしたときの剛性の変化を示している。剛性を検出するために、実際上の縦弾性率を測定した。図１０に示すように、表面が粒成長することによって見かけ剛性である縦弾性率が増加するとともに、均質複合材においても剛性の変化が複合粒子の粒度と関係していることが分った。
【００４１】
図１１は、図９と相関するものであり、Ｎｉイオン濃度と破壊靱性値との関係を示している。現状材では、強度が上がると靱性は低下するのであるが、試験材では特有の物性を示している。
【００４２】
図１２は、温度変化に対する硬度の変化を示している。図１２中、通常超硬材は市販のＶ−１０相当品であり、試験材の硬度がこの通常超硬材に比べてＨＲＡ１０以上の高い値となった。しかも、試験材では、高温に至ってもその硬度を高い値に維持することができ、高温環境下における有効利用が図られるという効果がある。
【００４３】
図１３は、試験材と現状超硬材との圧縮応力を比較した結果を示している。なお、疲労特性を得られ易いように、ＷＣ−１５Ｃｏ組成が用いられた。これにより、現状超硬材を用いるものに比べ、試験材ではその圧縮応力が大きく向上し、実際上、３０％程度の向上が認められた。
【００４４】
図１４は、現状構成と試験材とについて、ＷＣ−Ｃｏ組成でコバルト量を変えてそれぞれの引っ張り強度を測定した結果である。これにより、ニッケル含浸しない（均質体）試験材では、その測定が難しく、測定値のばらつきが大きくなるとともにその脆さが目立った。その傾向は、金属量が２０ｗｔ％を超えても同様であった。これに対して、ニッケル含浸した（傾斜組成）試験材では、コバルト量が５ｗｔ％までの測定値の差が大きかったものの、コバルト量がそれ以上ではばらつきも小さくなって、引っ張り強度自体も大きな値になった。引っ張り強度を比較したところ、現状構成に比べて均質材の試験材で２倍〜３倍の値が得られ、傾斜組成である試験材では、この均質材よりもさらに値が増加した。これは剛性の増加や表面硬質効果等によるものである。
【００４５】
従って、実施例１では、現状の超硬材やＳＫＤ材およびＳＫＨ材等に比べ、鍛造金型１０として具備すべきあらゆる特性について凌駕しており、これまでの鍛造金型に比べて耐用性や機能の点で大きな向上が図られるという効果が得られる。
実施例２
図１に示す鍛造金型１０を製作し、この鍛造金型１０の試験を行った。この鍛造金型１０を構成するダイリング２４、ノックアウトピン２８およびパンチ３６はＷＣ−Ｃｏ組成とし、コバルト量が１０ｗｔ％および１５ｗｔ％であるとともに、粒成長促進剤としてＮｉ塩水溶液を用い、基本的に実施例１と同様の製法で製造された。鍛造金型１０の精度および面粗さは、現状の金型と同様にした。
【００４６】
ダイリング２４、ノックアウトピン２８およびパンチ３６では、高硬質層部であるセラミックス部４０ａ、４０ｂ、４８ａおよび４８ｂの厚さがそれぞれ５ｍｍ、５ｍｍ、１ｍｍおよび１ｍｍとなり、それぞれの硬度はＷＣ−１０ＣｏでＨＲＡ９３．３、ＨＲＡ９３．４およびＨＲＡ９３．４となり、ＷＣ−１５ＣｏでＨＲＡ９３．２、ＨＲＡ９３．４およびＨＲＡ９３．４と略同一となった。その際、それぞれの表面露出金属量は略同一であった。
【００４７】
また、傾斜部４２ａ、４２ｂ、５０ａおよび５０ｂの厚さは、ＷＣ−１０Ｃｏでそれぞれ１４ｍｍ、１４ｍｍ、６ｍｍおよび６ｍｍとなり、ＷＣ−１５Ｃｏでそれぞれ１３ｍｍ、１３ｍｍ、６ｍｍおよび６ｍｍとなり、残部が高強度かつ高靱性層である金属部４４、４６ａおよび４６ｂとなった。
【００４８】
ダイリング２４は、図２に示すように、ドーナツ形状を有しており、この内周面側からセラミックス部４０ｂ、傾斜部４２ｂおよび金属部４４が設けられ、さらにその金属部４４の外側に傾斜部４２ａおよびセラミックス部４０ａが設けられている。このため、ダイリング２４は、全体として非常に強靱となり、有効な構成を有している。ノックアウトピン２８およびパンチ３６では、同心円上に金属部４６ａ、４６ｂ、傾斜部５０ａ、５０ｂおよびセラミックス部４８ａ、４８ｂが構成されており、それぞれノックアウトピン２８およびパンチ３６の形状に沿った構成になっている。
【００４９】
そこで、被加工材としてセラミックス分散型銅合金を用い、鍛造金型１０により後方押し出し加工を行った。この銅合金は、引っ張り強度が４５０ＭＰａで、縦弾性率が１２０ＭＰａで、破断伸びが２８％であった。この銅合金は、図１５に示すように円柱状の素材６０として用意され、この素材６０が鍛造金型１０により製品６２に鍛造加工された。加工前の素材６０の硬度は、ＨＲＢ６０〜７０であり、鍛造後の製品６２の硬度は、ＨＲＢ７８〜８４となった。
【００５０】
この場合、現状の金型による鍛造加工では、数百ショットで素材６０の銅合金がパンチ３６の先端をコーティングしたような状態でこのパンチ３６に凝着してしまい、通常、１００ショット毎に前記パンチ３６をクリーニングする必要があった。これは、ＳＫＤ材の場合に一層顕著となり、数十ショットで凝着が生じるとともに、ＳＫＤ材そのものの中にまで浸透してしまい、ヤスリ等による除去が不可能であった。
【００５１】
これに対して、実施例２では、パンチ３６に凝着が生じるまでのショット数が数千ショットとなり、凝着が数十分の一に低減された。これは、パンチ３６の表面が略セラミックス組成となり、熱伝導率が大きく向上して鍛造加工により発生する熱が速やかに加工部から移動したことと、前記パンチ３６自体の熱膨張も現状組成の金型に比べて小さいこと等による効果である。
【００５２】
この凝着を放置しておくと、加工圧力が急激に上昇して製品精度が悪くなるとともに、製品に傷を発生させかつ鍛造金型１０のかじりが生じてしまい、この鍛造金型１０が破壊に至るおそれがある。このため、パンチ３６先端のクリーニングを、現状超硬型では１００ショット毎に行い、本発明の鍛造金型１０では３０００ショット毎に行った。
【００５３】
次いで、現状超硬型と本発明に係る鍛造金型１０とを用い、型寿命までの総ショット数を検出する実験を行った。その結果、現状超硬型のＷＣ−１５Ｃｏの型寿命が８７００ショットである一方、本発明の構成では、ＷＣ−１０Ｃｏ−Ｎｉ含浸の型寿命が４５万ショット、ＷＣ−１５Ｃｏ−Ｎｉ含浸の型寿命が３８万ショットと非常に伸び、約５０倍〜４０倍の型寿命の向上が図られた。これにより、鍛造金型１０では、型寿命が大幅に向上するとともに、製品精度を有効に維持することができるという効果が得られる。
【００５４】
【発明の効果】
本発明に係る複合材製鍛造金型では、金型内部から金型表面に向かうに従って複合材中の金属成分の割合が漸減するため、実際に加工を行う金型表面部分が高硬度でかつ耐摩耗性を有する一方、金型内部が高靱性かつ高強度を有するとともに、この間の組成や物性が緩やかに変化する。これにより、耐用性に優れるとともに、製品精度の向上が図られる。
【図面の簡単な説明】
【図１】本発明の実施形態に係る複合材製鍛造金型の縦断面説明図である。
【図２】前記鍛造金型を構成するダイリングの横断面図である。
【図３】前記鍛造金型を構成するノックアウトピンの横断面図である。
【図４】前記鍛造金型を構成するパンチの横断面図である。
【図５】焼結体の内部硬度変化の説明図である。
【図６】焼結体の粒成長状態の説明図である。
【図７】焼結体の粒成長状態の説明図である。
【図８】コバルト量と抗折強度との関係説明図である。
【図９】ニッケル含浸量と硬度との関係説明図である。
【図１０】コバルト含有量と弾性率との関係説明図である。
【図１１】ニッケル濃度と破壊靱性値との関係説明図である。
【図１２】温度と硬度との関係説明図である。
【図１３】サイクル数と圧縮応力との関係説明図である。
【図１４】コバルト量と引っ張り強度との関係説明図である。
【図１５】前記鍛造金型で成形される前の素材の説明図である。
【図１６】前記素材に鍛造加工を施した後の製品の縦断面説明図である。
【符号の説明】
１０…鍛造金型                  １２…固定型
１４…可動型                    ２４…ダイリング
２８…ノックアウトピン          ３６…パンチ
４０ａ、４０ｂ、４８ａ、４８ｂ…セラミックス部
４２ａ、４２ｂ、５０ａ、５０ｂ…傾斜部
４４、４６ａ、４６ｂ…金属部
【図１】
0003663315.tif 000002
【図２】
0003663315.tif 000003
【図３】
0003663315.tif 000004
【図４】
0003663315.tif 000005
【図５】
0003663315.tif 000006
【図６】
0003663315.tif 000007
【図７】
0003663315.tif 000008
【図８】
0003663315.tif 000009
【図９】
0003663315.tif 000010
【図１０】
0003663315.tif 000011
【図１１】
0003663315.tif 000012
【図１２】
0003663315.tif 000013
【図１３】
0003663315.tif 000014
【図１４】
0003663315.tif 000015
【図１５】
0003663315.tif 000016
【図１６】
0003663315.tif 000017